(57)【特許請求の範囲】
【請求項１】
支持体上に少なくとも１層のインク吸収層を有する記録媒体上に、イエロー顔料インク、マゼンタ顔料インク、シアン顔料インクを用いて記録するインクジェット記録方法において、該記録媒体が、インク吸収層面側表面のＪＩＳ−Ｚ−８７４１に規定される６０度鏡面光沢が１０〜３０％で、ＪＩＳＢ−０６０１に規定される中心線表面粗さＲａが０．６〜４．０μｍであり、かつ支持体を挟んでインク吸収層面とは反対側表面の中心線表面粗さＲａが０．６〜２．５μｍであり、該顔料インクの少なくとも一つが、針状比率（粒子の最大長／最小巾）が１〜３の顔料粒子を５０個数％以上含有することを特徴とするインクジェット記録方法。
【請求項２】
前記顔料粒子の最大粒子径（Ｄ９９）が、３００ｎｍ未満であることを特徴とする請求項１に記載のインクジェット記録方法。
【請求項３】
前記顔料粒子の平均粒子径（Ｄ５０）が、３５〜１２０ｎｍであることを特徴とする請求項１又は２に記載のインクジェット記録方法。
【請求項４】
前記顔料インクが、重量平均分子量３，０００〜３０，０００の水溶性高分子化合物を０．３〜１０質量％含有することを特徴とする請求項１〜３のいずれか１項に記載のインクジェット記録方法。
【請求項５】
前記記録媒体が、カチオン性ポリマーを含有することを特徴とする請求項１〜４のいずれか１項に記載のインクジェット記録方法。
【発明の詳細な説明】
【０００１】
【発明の属する技術分野】
本発明は、インクジェット画像の記録方法に関し、詳しくは、印字部と非印字部との光沢差を改善し、耐擦性、印字濃度及びプリンタ搬送性に優れたインクジェット記録方法に関する。
【０００２】
【従来の技術】
近年、デジタルカメラあるいはコンピュータの普及に伴い、それらの画像を紙面などに記録するためのハードコピー画像記録技術が急速に発達している。これらのハードコピーの究極の目標は、その画質をいかに銀塩写真に近づけるかにあり、特に、色再現性、色濃度、質感、解像度、光沢性、耐光性等を銀塩写真に近づけることが開発の目標となっている。
【０００３】
この様なハードコピー記録方式としては、銀塩写真によって画像を表示したディスプレーを直接撮影するものの他にも、昇華型感熱転写方式、インクジェット方式、静電記録方式等、多種多様な記録方式が提案、実用化されている。これらの記録方法のうち、インクジェット方式によるプリンタは、フルカラー化が容易であることや印字騒音が少ないと言う利点を有しているので、近年急速に普及している。
【０００４】
インクジェット記録方法は、比較的簡単な装置で、高精細な画像の記録が可能であり、各方面で急速な発展を遂げている。また、使用される用途も多岐にわたり、それぞれの目的にあった記録媒体あるいはインクが使用される。
【０００５】
インクジェット記録方法に用いられる記録媒体は、インク受容層が、例えば、普通紙のように紙等の支持体そのものであるものや、コート紙のように吸収体を兼ねる支持体の上にインク吸収層を塗設したもの、あるいは樹脂被覆紙やポリエステルフィルムのような非吸収性の支持体の上にインク吸収層を塗設したもの等がある。中でも、非吸収性支持体の上にインク吸収層を塗設したタイプの記録媒体は、支持体の表面平滑性が高く、うねりが少ない等の理由から、光沢感、つや感、深み等銀塩写真のような高品位の質感を求められる出力に好ましく用いられる。さらに、高い光沢感やつや感がある光沢型記録媒体としては、非吸収性支持体の上に、インク吸収層としてポリビニルピロリドンやポリビニルアルコール等の水溶性バインダーを塗設した膨潤型記録媒体や、インク吸収層として顔料あるいは顔料とバインダーで微細な空隙構造を形成し、この空隙にインクを吸収させる、いわゆる空隙型記録媒体が用いられる。
【０００６】
一方、インクは、色材が溶媒に溶解している染料インクと、色材が溶媒に分散されている分散インクとに大別される。染料インクは溶媒に溶解していることから、発色性が良く、また彩度も高い傾向にあり、銀塩写真画像等の出力に好ましく用いられている。しかし、染料インクは基本的に光褪色が起こりやすく、看板やポスターのように、ある期間の掲示を行う場合には、表面にラミネート処理等を施さなければ、直ぐに褪色してしまうという問題があった。これに対し、分散インクは一般に光褪色が起こりにくく、ポスター等の掲示物の作製に好ましく用いられている。分散インクは、以前は、主に分散安定性の確保の点から、分散粒子の粒径が大きく、銀塩写真調の印刷には全く不向きであったが、昨今の分散技術の進歩により、分散粒径を小さくし、銀塩写真調の印刷も行われるようになった。ここで、分散インクの色材としては、例えば、有機顔料、無機顔料および着色微粒子が用いられる。
【０００７】
最近では、インクジェット記録も高精細化が進み、銀塩写真調の高い質感を求める印刷を行うことがしばしばある。このような高い質感を求める印刷を行う場合には、前述した膨潤型記録媒体や空隙型記録媒体のような光沢型記録媒体が好ましく用いられる。
【０００８】
上記染料インクを記録する場合には、インク全体がインク吸収層内部に浸透するため、記録後の媒体表面も記録前と殆ど変わらない状態になり、非画像部分と記録部分との境界で違和感が生じることはあまりなかった。これに対して、光沢型記録媒体に分散インクを記録した場合、膨潤型記録媒体のようにインク吸収層に孔が無いか、あるいは空隙型記録媒体のように孔が空いていても、その孔径に比較して色材の粒径の方が大きいために、分散色材の大部分はインク吸収層内部に進入できず、記録媒体表面に露出することになる。この結果、分散インク記録部分では、媒体表面に露出した分散色材により、新たな表面が形成されることになる。したがって、露出した色材の堆積状態により、表面の平滑性が元の媒体表面と変化する結果となる。この平滑性の変化は、光沢感の変化となって現れ、画像の記録部分と非画像部分とで光沢が異なることとなる。１枚の記録媒体内での光沢の違いがあると、非常な違和感となって感じられ、銀塩写真の均質感とはほど遠いものと受け取られてしまう。特に、従来の分散インクでは、記録媒体表面に堆積した色材により、表面平滑性は元の記録媒体表面からかなり粗くなる傾向にあり、光沢感も低くなり、違和感の強い画像になり易いという欠点を有していた。
【０００９】
更に、上述のように印字した色材がインク記録媒体の空隙中に入り込む染料インクに対して、分散インクを用いた場合には、記録媒体表面に露出し、堆積状態となるため、擦過性が劣化するという問題点を有していた。
【００１０】
このような違和感を無くす方法として、画像記録後にラミネート処理を行う方法や同じく画像形成後に熱ロールでプレスする方法が知られているが、画像形成後に処理が必要であり手間がかかり、また比較的大きなエネルギーが消費される点や、ラミネート材料や専用の記録媒体が必要であるなどの欠点を有していた。
【００１１】
また、インクジェット画像形成時、プリンタで記録媒体を搬送する際に、記録媒体の表面特性により、給紙しなくなるミスフィードや２枚以上搬送してしまうマルチフィード等のトラブルが発生し、早急な対応が求められていた。
【００１２】
【発明が解決しようとする課題】
本発明は、上記課題を鑑みてなされたものであり、その目的は、印字部と非印字部との光沢差の低減による違和感を改良し、耐擦性、印字濃度及びプリンタ搬送性に優れたインクジェット記録方法を提供することにある。
【００１３】
【課題を解決するための手段】
本発明の上記目的は、以下の構成により達成された。
【００１４】
１．支持体上に少なくとも１層のインク吸収層を有する記録媒体上に、イエロー顔料インク、マゼンタ顔料インク、シアン顔料インクを用いて記録するインクジェット記録方法において、該記録媒体が、インク吸収層面側表面のＪＩＳ−Ｚ−８７４１に規定される６０度鏡面光沢が１０〜３０％で、ＪＩＳＢ−０６０１に規定される中心線表面粗さＲａが０．６〜４．０μｍであり、かつ支持体を挟んでインク吸収層面とは反対側表面の中心線表面粗さＲａが０．６〜２．５μｍであり、該顔料インクの少なくとも一つが、針状比率（粒子の最大長／最小巾）が１〜３の顔料粒子を５０個数％以上含有することを特徴とするインクジェット記録方法。
【００１５】
２．前記顔料粒子の最大粒子径（Ｄ９９）が、３００ｎｍ未満であることを特徴とする前記１項に記載のインクジェット記録方法。
【００１６】
３．前記顔料粒子の平均粒子径（Ｄ５０）が、３５〜１２０ｎｍであることを特徴とする前記１又は２項に記載のインクジェット記録方法。
【００１７】
４．前記顔料インクが、重量平均分子量３，０００〜３０，０００の水溶性高分子化合物を０．３〜１０質量％含有することを特徴とする前記１〜３項のいずれか１項に記載のインクジェット記録方法。
【００１８】
５．前記記録媒体が、カチオン性ポリマーを含有することを特徴とする前記１〜４項のいずれか１項に記載のインクジェット記録方法。
【００１９】
本発明者らは、上記課題を鑑み、形成されたインクジェット出力画像の光沢感、耐擦性、プリンタ搬送性に関し鋭意検討を行った結果、用いる記録媒体の印字面側表面の６０度鏡面光沢度を特定の範囲とし、かつ記録媒体の表裏面のそれぞれの中心線表面粗さＲａを特定の値とし、更に顔料インク中の顔料粒子の形状を特定に規定することにより、顔料インクによる印字の際に起こりがちな画像部と非画像部との質感の違いによる不均質感を著しく改良させ、銀塩写真のような平滑感、質感が得られるとともに、耐擦性、プリンタ搬送性も改良できることを見いだした。
【００２０】
更に、上記の効果は、顔料の粒子径を特定の範囲とすること、インクに水溶性高分子化合物を用いること、あるいは記録媒体にカチオン性ポリマーを用いることにより、一層発揮されることを見いだし、本発明に至った次第である。
【００２１】
以下、本発明の詳細について説明する。
本発明のインクジェット記録方法では、記録媒体が、インク吸収層面側表面のＪＩＳ−Ｚ−８７４１に規定される６０度鏡面光沢が１０〜３０％で、ＪＩＳＢ−０６０１に規定される中心線表面粗さＲａが０．６〜４．０μｍであり、かつ支持体を挟んでインク吸収層面とは反対側表面の中心線表面粗さＲａが０．６〜２．５μｍであり、該顔料インクの少なくとも一つが、針状比率（粒子の最大長／最小巾）が１〜３の顔料粒子を５０個数％以上含有することが特徴である。
【００２２】
はじめに、本発明に係るインクジェット記録媒体について説明する。
本発明に係るインクジェット記録媒体（以下、単に記録媒体という）は、支持体上のインク印字面にインク吸収層を有するものである。
【００２３】
本発明に係る記録媒体に用いられる支持体は、吸水性支持体と非吸水性支持体のいずれも用いることができるが、非吸水性支持体がシワの発生が無く、また容易に半光沢面を形成できることから好ましい。
【００２４】
本発明で用いることのできる吸水性支持体としては、例えば一般の紙、布、木材等を有するシートや板等を挙げることができるが、特に、紙は基材自身の吸水性に優れかつコスト的にも優れるために最も好ましい。
【００２５】
紙支持体は、木材パルプなどの繊維状物質と各種添加剤を混合し、長網抄紙機、円網抄紙機、ツインワイヤー抄紙機等の各種抄紙機で製造することができる。又、必要に応じて抄紙段階または抄紙機にスターチ、ポリビニルアルコール等でサイズプレス処理したり、各種コート処理したり、カレンダー処理したりすることもできる。
【００２６】
非吸水性支持体としては、プラスチック樹脂フィルム支持体、あるいは紙の両面をプラスチック樹脂フィルムで被覆した支持体が挙げられる。
【００２７】
プラスチック樹脂フィルム支持体としては、ポリエステルフィルム、ポリ塩化ビニルフィルム、ポリプロピレンフィルム、セルローストリアセテートフィルム、ポリスチレンフィルム等が挙げられる。これらのプラスチック樹脂フィルムは、透明なものまたは半透明なものも使用できるが透明なものが好ましい。
【００２８】
本発明に係る記録媒体では、紙支持体の両面をポリエチレン等でラミネートした紙支持体を用いることが、記録画像が写真画質に近く、かつ低コストで高品質の画像が得られるため、特に好ましい。そのようなポリエチレンでラミネートした紙支持体について、以下に説明する。
【００２９】
紙支持体に用いられる原紙は、木材パルプを主原料とし、必要に応じて、木材パルプに加えてポリプロピレンなどの合成パルプあるいはナイロンやポリエステルなどの合成繊維を用いて抄紙される。木材パルプとしては、ＬＢＫＰ、ＬＢＳＰ、ＮＢＫＰ、ＮＢＳＰ、ＬＤＰ、ＮＤＰ、ＬＵＫＰ、ＮＵＫＰのいずれも用いることができるが、短繊維分の多いＬＢＫＰ、ＮＢＳＰ、ＬＢＳＰ、ＮＤＰ、ＬＤＰをより多く用いることが好ましい。ただし、ＬＢＳＰおよびまたはＬＤＰの比率は１０質量％以上、７０質量％以下が好ましい。
【００３０】
上記パルプには、不純物の少ない化学パルプ（硫酸塩パルプや亜硫酸塩パルプ）が好ましく用いられ、また、漂白処理を行って白色度を向上させたパルプも有用である。原紙中には、高級脂肪酸、アルキルケテンダイマー等のサイズ剤、炭酸カルシウム、タルク、酸化チタンなどの白色顔料、スターチ、ポリアクリルアミド、ポリビニルアルコール等の紙力増強剤、蛍光増白剤、ポリエチレングリコール類等の水分保持剤、分散剤、四級アンモニウム等の柔軟化剤などを適宜添加することができる。
【００３１】
抄紙に使用するパルプの濾水度は、ＣＳＦの規定で２００〜５００ｍｌが好ましく、また、叩解後の繊維長がＪＩＳ−Ｐ−８２０７に規定される２４メッシュ残分の質量％と４２メッシュ残分の質量％との和が３０〜７０％が好ましい。なお、４メッシュ残分の質量％は、２０質量％以下であることが好ましい。原紙の坪量は、３０〜２５０ｇ／ｍ2が好ましく、特に５０〜２００ｇ／ｍ2が好ましい。原紙の厚さは４０〜２５０μｍが好ましい。原紙は、抄紙段階または抄紙後にカレンダー処理して、高平滑性を与えることもできる。原紙密度は０．７〜１．２ｇ／ｍ2（ＪＩＳ−Ｐ−８１１８）が一般的である。更に、原紙剛度はＪＩＳ−Ｐ−８１４３に規定される条件で２０〜２００ｇが好ましい。原紙表面には表面サイズ剤を塗布しても良く、表面サイズ剤としては前記原紙中添加できるサイズと同様のサイズ剤を使用できる。原紙のｐＨは、ＪＩＳ−Ｐ−８１１３で規定された熱水抽出法により測定された場合、５〜９であることが好ましい。
【００３２】
原紙表面および裏面を被覆するポリエチレンは、主として低密度のポリエチレン（ＬＤＰＥ）および／または高密度のポリエチレン（ＨＤＰＥ）であるが、他にＬＬＤＰＥ（リニアローデンシティーポリエチレン）やポリプロピレン等も一部使用することができる。特に、インク吸収層側のポリエチレン層は、写真用印画紙で広く行われているように、ルチルまたはアナターゼ型の酸化チタンをポリエチレン中に添加し、不透明度および白色度を改良したものが好ましい。酸化チタン含有量は、ポリエチレンに対して通常３〜２０質量％、好ましくは４〜１３質量％である。
【００３３】
ポリエチレン被覆紙は、光沢紙として用いることも、また、ポリエチレンを原紙表面上に溶融押し出してコーティングする際に、いわゆる型付け処理を行って、通常の写真印画紙で得られるようなマット面や絹目面を形成した物も本発明で使用できる。
【００３４】
原紙の表裏のポリエチレンの使用量は、空隙層やバック層を設けた後、低湿および高湿下でのカールを最適化するように選択されるが、通常、空隙層側のポリエチレン層が２０〜４０μｍ、バック層側が１０〜３０μｍの範囲である。
【００３５】
更に、上記ポリエチレンで被覆紙支持体は、以下の特性を有していることが好ましい。
【００３６】
１．引っ張り強さ：ＪＩＳ−Ｐ−８１１３で規定される強度で、縦方向が２０〜３００Ｎ、横方向が１０〜２００Ｎであることが好ましい
２．引き裂き強度：ＪＩＳ−Ｐ−８１１６に規定される方法で、縦方向が０．１〜２０Ｎ、横方向が２〜２０Ｎが好ましい
３．圧縮弾性率≧９８．１ＭＰａ
４．表面ベック平滑度：ＪＩＳ−Ｐ−８１１９に規定される条件で、２０秒以上が光沢面としては好ましいが、いわゆる型付け品ではこれ以下であっても良い５．不透明度：ＪＩＳ−Ｐ−８１３８に規定された方法で測定したとき、８０％以上、特に８５〜９８％が好ましい
６．白さ：ＪＩＳ−Ｚ−８７２９で規定されるＬ*、ａ*、ｂ*が、Ｌ*＝８０〜９５、ａ*＝−３〜＋５、ｂ*＝−６〜＋２であることが好ましい
７．クラーク剛直度：記録媒体の搬送方向のクラーク剛直度が５０〜３００ｃｍ2／１００である支持体が好ましい
８．中紙の含水率：中紙に対して、通常２〜１００質量％、好ましくは２〜６質量％
本発明の記録媒体においては、インク吸収層面側表面のＪＩＳ−Ｚ−８７４１に規定される６０度鏡面光沢が１０〜３０％で、かつＪＩＳＢ−０６０１に規定される中心線表面粗さＲａが０．６〜４．０μｍであり、該支持体を挟んでインク吸収層面とは反対側表面の該中心線表面粗さＲａが０．６〜２．５μｍであることが一つの特徴であるが、上記で規定したインク吸収層面側特性値の達成手段としては、その方法として特に制限はないが、下記に記載の方法により、記録媒体表面に不規則または規則的な形状の微粒面状の凹凸を設ける方法が好ましい。
【００３７】
本発明における凹凸は、視感的に光沢を著しく低下させることなく、しかもギラツキを防止する観点から、本発明で規定するインク吸収層側の表面に対しては、ＪＩＳＢ−０６０１に規定される基準長２．５ｍｍ、カットオフ値０．８ｍｍで測定したときの中心線表面粗さＲａが０．６〜４．０μｍ、ＪＩＳ−Ｚ−８７４１による６０度鏡面光沢度が１０〜３０％を満足する様な凹凸を付与することが必要である。
【００３８】
この凹凸により、表面光沢性が適度に抑制されて不必要なギラツキが無くなり、しかもインクジェット記録した際の光沢度にプリント部分と非プリント部分で大きな差が無くなり、ムラのない視感的に高級感のあるプリントが得られる。
【００３９】
本発明で得られるこのような表面特性は、従来、インク吸収層に用いられているマット剤では平坦なインク吸収層の中に、粒径が０．５〜５０μｍ程度の微粒子をマット剤として含有させたのでは得られない。
【００４０】
マット剤を含有させた場合には、通常はインク吸収層表面に凸状態が主体に形成される。この凸のみによって光沢をある程度抑制しようとすると、上述の粒径よりもかなり大きなマット剤を使用する必要が生じるが、そうすると表面粗さが大きくなりすぎ、その結果擦り傷がつきやすかったりプリント表面の触感を悪化させる。従って、マット剤をインク吸収層に含有させる方法では、表面粗さ及び光沢度の両方を満足することはできない。
【００４１】
前述した如く、本発明に係るインク吸収層の表面の粗さは、ＪＩＳＢ−０６０１に規定される基準長２．５ｍｍ、カットオフ値０．８ｍｍで測定したときの中心線表面粗さＲａが０．６〜４．０μｍであって、ＪＩＳ−Ｚ−８７４１による６０度鏡面光沢度が１０〜３０％を満足する様な凹凸であるが、このＲａが０．６μｍ未満であると表面のギラツキの抑制効果がなくなり、また、Ｒａが４．０μｍを越えると凹部分にインクがたまりやすくマダラ状のムラが生じやすい。また、インク吸収層が空隙を有する硬い多孔質皮膜である場合には、Ｒａが４．０μｍを越えると製造時に皮膜にひび割れが生じやすくなる。好ましくはＲａの範囲は０．９〜３．０μｍである。
【００４２】
また、本発明に係る記録媒体の裏面の中心線表面粗さＲａとして、０．６〜２．５μｍであることが一つの特徴であるが、好ましくは０．８〜２．２μｍである。
【００４３】
また、裏面側の中心線表面粗さを、本発明で規定した範囲とする手段として、その方法には特に制限はなく、例えば、支持体裏面に設けた高密度ポリエチレン層上に、シリカマット剤を含む層を塗設し、そのシリカマット剤の粒子径や添加量を適宜調整することにより達成することができる。
【００４４】
本発明に係る記録媒体は、インク吸収層表面に規則的な形状または不規則な形状の比較的大きな凹凸を有するものであるが、例えば、この凹凸は予め型付け処理を行った支持体にインク吸収層を設けたものであってもよく、あるいは平滑な支持体に、インク吸収層を設けた後、表面を型付けしたものであってもよいが、インク吸収層に後処理する際は、均一な凹凸が付けにくいことから前者が好ましい。又、インク吸収層が比較的硬い多孔質皮膜である場合には、後者が好ましい。
【００４５】
特に好ましい支持体である紙の両面をポリエチレン樹脂で被覆した支持体の場合には、ポリエチレン樹脂で紙を被覆した後に表面に彫刻するのが好ましい。
【００４６】
予め凹凸をポリエチレン樹脂表面に型付けする代表的な方法は、基紙上に溶融したポリエチレン樹脂を押し出しコーティングした後、型付けローラーに圧接してして微細な凹凸の模様付けを行うことにより行われる。
【００４７】
この模様付けを行う方法には、溶融押し出しして得られる樹脂コート紙に室温付近でエンボシングカレンダー処理する方法と、ポリエチレン樹脂の押し出しコーティング時にロール表面に模様を彫刻したクーリングロールを使用して、冷却しながら凹凸を形成する方法があるが、後者が比較的弱い圧力で型付けすることができ、しかもより正確で均質な型付けができることから好ましい。
【００４８】
支持体表面とインク吸収層表面の凹凸の関係は、インク吸収層の特性にもよるが、インク吸収層が高インク吸収速度を有し、より高画質なプリントが得られる空隙を有する多孔質皮膜である場合には、乾燥膜厚が厚くなるために支持体表面の高低差が減少する傾向が大きい。
【００４９】
予め凹凸を表面に設けた支持体にインク吸収層を塗布して得られるインクジェット記録用紙の場合、支持体の表面の粗さは所望するインク吸収層の表面の凹凸の高低差より高くすることが必要であり、支持体の表面の粗さは、ＪＩＳＢ−０６０１に規定される基準長２．５ｍｍ、カットオフ値０．８ｍｍで測定したときの中心線平均粗さ（Ｒａ）が１．０〜５．０μｍである不規則または規則的な形状である支持体であることが好ましい。特に好ましい支持体のＲａは、１．０〜４．０のものである。
【００５０】
このような支持体を用いて作製した本発明に係る記録媒体は、結果として、インク吸収層側の表面のＪＩＳ−Ｚ−８７４１による鏡面光沢度を１０〜３０％にすることが必要であり、好ましくはインク吸収層表面に上記凹凸が形成されている。
【００５１】
表面光沢度は、支持体の上述した凹凸やインク吸収層自体が持つ微細な構造自身および補助的に使用されるマット剤により影響を受ける。
【００５２】
光沢度が１０％未満の場合には、表面のマット化度が高すぎて不鮮明な画像に成りやすかったり、インクジェット記録後に画像表面の僅かの光沢度の差により光沢ムラ（ギラツキ）が目立ちやすくなる傾向がある。
【００５３】
一方、光沢度が３０％を越える場合には、一般に画像面の光沢性が高く半光沢面とは言い難くなる。特に好ましい光沢度は１２〜２５％の範囲である。
【００５４】
このような範囲の光沢度はインク吸収層の最表面層を出来るだけ均一な構成にすることで光沢を低下させる不要な微粒子を極力少なくすることで得られる。
【００５５】
上記インク吸収層の最表面にはいわゆるマット剤を含有することも出来るが、光沢を著しく損なわない範囲内で使用すべきである。また、そのようなマット剤としては平均粒径が通常５〜３０μｍ程度のものを使用することが好ましい。
【００５６】
次に、支持体上に設けられるインク吸収層について説明する。インク吸収層は支持体の片面のみに設けても良いが、両面に設けても良い。このとき両面に設けられるインク吸収層は同じものであっても良く異なっていても良い。
【００５７】
本発明に係るインクジェット記録媒体について、上記に説明した以外の構成因子について、以下説明する。
【００５８】
本発明に係るインク吸収層は、親水性バインダーを主たる構成成分とするいわゆる膨潤型のインク吸収層であっても、また、少量のバインダーと微粒子を多く含有する空隙型のインク吸収層であってもよいが、インク吸収性が良好である観点から、空隙型インク吸収層が好ましい。
【００５９】
空隙型インク吸収層は、少量のバインダーと微粒子から主として形成されるが、本発明で用いられる微粒子としては、無機微粒子が、より高い発色濃度を与え、かつより小粒径の微粒子が得られやすい点から好ましい。
【００６０】
本発明に係る記録媒体で好ましく用いられる無機微粒子について説明する。
無機微粒子としては、従来インクジェット記録用紙で公知の各種の固体微粒子を用いることができる。
【００６１】
無機微粒子の例としては、例えば、軽質炭酸カルシウム、重質炭酸カルシウム、炭酸マグネシウム、カオリン、クレー、タルク、硫酸カルシウム、硫酸バリウム、二酸化チタン、酸化亜鉛、水酸化亜鉛、硫化亜鉛、炭酸亜鉛、ハイドロタルサイト、珪酸アルミニウム、ケイソウ土、珪酸カルシウム、珪酸マグネシウム、合成非晶質シリカ、コロイダルシリカ、アルミナ、コロイダルアルミナ、擬ベーマイト、水酸化アルミニウム、リトポン、ゼオライト、水酸化マグネシウム等の白色無機顔料等を挙げることができる。
【００６２】
上記微粒子は、１次粒子のままでバインダー中に均一に分散された状態で用いられることも、また、２次凝集粒子を形成してバインダー中に分散された状態で添加されても良いが、後者がより好ましい。
【００６３】
上記無機微粒子の形状は本発明では特に制約を受けず、球状、棒状、針状、平板状、数珠状の物であっても良い。無機微粒子は、その平均粒径は３〜２００ｎｍのものが好ましい。平均粒径が２００ｎｍを越える微粒子を使用した場合には記録用紙の光沢性が低下したり、あるいは表面での光散乱による最高濃度の低下が生じたりして鮮明な画像が得にくくなる。平均粒径の下限は特に限定されないが粒子の製造上の観点から概ね３ｎｍ以上、特に６ｎｍ以上が好ましい。特に好ましい無機微粒子は、その平均粒径が１０〜１００ｎｍである。
【００６４】
上記において、微粒子の平均粒径は、粒子そのものあるいは空隙層の断面や表面を電子顕微鏡で観察し、多数個の任意の粒子の粒径を求めてその単純平均値（個数平均）として求められる。ここで個々の粒径はその投影面積に等しい円を仮定した時の直径で表したものである。
【００６５】
本発明に係る無機微粒子としては、無機微粒子と少量の有機物（低分子化合物でも、高分子化合物でもよい）とからなる複合粒子でも、実質的には無機微粒子と見なす。この場合も乾燥被膜中に観察される最高次粒子の粒径をもってしてその無機微粒子の粒径とする。
【００６６】
上記無機微粒子と少量の有機物との複合粒子における有機物／無機微粒子の質量比は、概ね１／１００〜１／４である。
【００６７】
本発明に係る無機微粒子としては、低コストであることや高い反射濃度が得られる観点から低屈折率の微粒子であることが好ましく、シリカ、中でも気相法で合成されたシリカまたはコロイダルシリカがより好ましい。また、カチオン表面処理された気相法シリカ、カチオン表面処理されたコロイダルシリカ及びアルミナ、コロイダルアルミナ、擬ベーマイト等も用いることができる。
【００６８】
空隙型のインク吸収層に用いられる無機微粒子の添加量は、要求されるインク吸収容量、空隙層の空隙率、無機微粒子の種類、親水性バインダーの種類に大きく依存するが、一般には記録用紙１ｍ2当たり、通常３〜３０ｇ、好ましくは５〜２５ｇである。空隙型インク吸収層に用いられる無機微粒子とポリビニルアルコールの比率は、質量比で通常２：１〜２０：１であり、特に３：１〜１０：１であることが好ましい。
【００６９】
本発明に係る記録媒体のインク吸収層は、単一の層構成を有するインク吸収層であっても多層構成からなるインク吸収層であっても良いが、環境湿度が変化した際の色変化がより少ない多層構成のインク吸収層がより好ましい。
【００７０】
本発明に係る記録媒体のインク吸収層では、硬膜剤を含有しても良い。
硬膜剤としては、前述のホウ酸も硬膜作用を有するがこれ以外に、エポキシ系硬膜剤（例えば、ジグリシジルエチルエーテル、エチレングリコールジグリシジルエーテル、１，４−ブタンジオールジグリシジルエーテル、１，６−ジグリシジルシクロヘキサン、Ｎ，Ｎ−ジグリシジル−４−グリシジルオキシアニリン、ソルビトールポリグリシジルエーテル、グリセロールポリグリシジルエーテル等）、アルデヒド系硬膜剤（例えば、ホルムアルデヒド、グリオキザール等）、活性ハロゲン系硬膜剤（例えば、２，４−ジクロロ−４−ヒドロキシ−１，３，５−ｓ−トリアジン等）、活性ビニル系化合物（例えば、１，３，５−トリスアクリロイル−ヘキサヒドロ−ｓ−トリアジン、ビスビニルスルホニルメチルエーテル等）、アルミ明礬、イソシアネート化合物等が挙げられる。
【００７１】
硬膜剤の使用量は、ポリビニルアルコールの種類及び量、硬膜剤の種類、無機微粒子の種類等により変化するが、通常ポリビニルアルコール１ｇ当たり５〜５００ｍｇ、好ましくは１０〜３００ｍｇである。
【００７２】
請求項５に係る発明では、記録媒体がカチオン性ポリマーを含有していることが特徴である。
【００７３】
カチオン性ポリマーとしては公知のポリマーを使用することができ、例えば、ポリエチレンイミン、ポリアリルアミン、ジシアンジアミドポリアルキレンポリアミン、ジアルキルアミンとエピクロロヒドリンの縮合物、ポリビニルアミン、ポリビニルピリジン、ポリビニルイミダゾール、ジアリルジメチルアンモニウム塩の縮合物、ポリアクリル酸エステルの４級化物等が挙げられるが、特に、特開平１０−１９３７７６号公報、同１０−２１７６０１号公報、同１１−２０３００号公報および特願平１０−１７８１２６号公報等に記載されているものが好ましい。
【００７４】
本発明においては、カチオン性ポリマーは特に限定なく使用可能であるが、特に好ましいものは、重量平均分子量が２０００〜１０万のものである。
【００７５】
ポリマー媒染剤としては第１級〜第３級アミノ基および第４級アンモニウム塩基を有するカチオン性ポリマー媒染剤が用いられるが、経時での変色や耐光性の劣化が少ないこと、染料の媒染能が充分高いことなどから、第４級アンモニウム塩基を有するカチオン性ポリマー媒染剤が好ましい。
【００７６】
本発明に好ましく用いられるカチオン性ポリマーは、より好ましくは第４級アンモニウム塩基を有するポリマーであり、特に好ましくは第４級アンモニウム塩基を有するモノマーの単独重合体または他の共重合し得る１または２以上のモノマーとの共重合体である。
【００７７】
第４級アンモニウム塩基を有するモノマーの例としては例えば以下の例を挙げることが出来る。
【００７８】
【化１】
0003669314.tif 000002
【００７９】
【化２】
0003669314.tif 000003
【００８０】
第４級アンモニウム塩基と共重合し得るモノマーはエチレン性不飽和基を有する化合物であり、例えば以下の具体例を挙げることが出来る。
【００８１】
【化３】
0003669314.tif 000004
【００８２】
以下に本発明に好ましく用いられるカチオン性ポリマーの具体例を示すが、本発明はこれらに限定されるものではない。
【００８３】
【化４】
0003669314.tif 000005
【００８４】
【化５】
0003669314.tif 000006
【００８５】
【化６】
0003669314.tif 000007
【００８６】
【化７】
0003669314.tif 000008
【００８７】
特に、第４級アンモニウム塩基を有するカチオン性ポリマーが共重合体である場合、カチオン性モノマーの比率は通常１０モル％以上、好ましくは２０モル％以上、特に好ましくは３０モル％以上である。
【００８８】
第４級アンモニウム塩基を有するモノマーは単一でも２種類以上であっても良い。
【００８９】
第４級アンモニウム塩基を有するカチオン性ポリマーは第４級アンモニウム塩基のために水溶性が一般に高いが、共重合する第４級アンモニウム塩基を含まないモノマーの組成や比率によっては水に充分に溶解しないことがあるが、水混和性有機溶媒と水との混合溶媒に溶解させることにより溶解し得るもので有れば本発明には使用できる。
【００９０】
ここで水混和性有機溶媒とは、メタノール、エタノール、イソプロパノール、ｎ−プロパノールなどのアルコール類、エチレングリコール、ジエチレングリコール、グリセリンなどのグリコール類、酢酸エチル、酢酸プロピル等のエステル類、アセトン、メチルエチルケトン等のケトン類、Ｎ，Ｎ−ジメチルホルムアミド等のアミド類など、水に対して通常１０％以上溶解し得る有機溶媒を言う。この場合、有機溶媒の使用量は水の使用量以下であることが好ましい。
【００９１】
本発明に係る記録媒体のインク吸収層及び必要に応じて設けられるその他の層には、前記した以外に各種の添加剤を添加することができる。
【００９２】
上記の添加剤としては、例えば、ポリスチレン、ポリアクリル酸エステル類、ポリメタクリル酸エステル類、ポリアクリルアミド類、ポリエチレン、ポリプロピレン、ポリ塩化ビニル、ポリ塩化ビニリデン、またはこれらの共重合体、尿素樹脂、またはメラミン樹脂等の有機ラテックス微粒子、カチオンまたはノニオンの各種界面活性剤、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤、硫酸、リン酸、クエン酸、水酸化ナトリウム、水酸化カリウム、炭酸カリウム等のｐＨ調整剤、消泡剤、防腐剤、増粘剤、帯電防止剤、マット剤等の公知の各種添加剤を含有させることもできる。
【００９３】
本発明に係る記録媒体において、多孔質層及び下引き層など必要に応じて適宜設けられる各種の親水性層を支持体上に塗布する方法は、公知の方法から適宜選択して行うことができる。好ましい方法は、各層を構成する塗布液を支持体上に塗設して乾燥して得られる。この場合、２層以上を同時に塗布することもでき、特に、全ての親水性バインダー層を１回の塗布で形成する多層同時塗布方法が好ましい。
【００９４】
塗布方式としては、例えば、ロールコーティング法、ロッドバーコーティング法、エアナイフコーティング法、スプレーコーティング法、カーテン塗布方法あるいは米国特許第２，６８１，２９４号記載のホッパーを使用するエクストルージョンコート法が好ましく用いられる。
【００９５】
次いで、本発明に係る顔料インクについて説明する。
本発明においては、顔料インクの少なくとも１つが、針状比率（顔料粒子の最大長／最小巾）が１〜３の顔料粒子を５０個数％以上含有していることが特徴である。
【００９６】
本発明でいう針状比率は、下記に記載の方法で求めることができる。
具体的には、顔料粒子を含むインクを、顔料濃度として０．０１％になるように適当な溶媒で希釈した後、グロー放電により親水化されたポリエチレンテレフタレートフィルム上に滴下し乾燥させる。
【００９７】
顔料粒子が搭載されたフィルムは、真空蒸着装置にてフィルム面に対して３０°の角度から厚さとして３ｎｍのＰｔ−Ｃを電子ビームにより斜め蒸着した後、観察に使用することが好ましい。
【００９８】
その他、電子顕微鏡観察技法、および試料作製技法の詳細については「日本電子顕微鏡学会関東支部編／医学・生物学電子顕微鏡観察法」（丸善）、「日本電子顕微鏡学会関東支部編／電子顕微鏡生物試料作製法」（丸善）をそれぞれ参考にすることができる。
【００９９】
作製された試料は電界放射型走査電子顕微鏡（以下ＦＥ−ＳＥＭと称す）を用いて加速電圧２ｋＶないし４ｋＶにて倍率として５０００〜２００００倍にて二次電子像を観察し、適当な記録媒体への画像保存をおこなう。
【０１００】
上記処理のためには、電子顕微鏡本体からの画像信号をＡＤ変換し直接メモリ上にデジタル情報として記録可能な装置を用いるのが便利であるが、ポラロイドフィルムなどに記録されたアナログ画像もスキャナなどでデジタル画像に変換し、シェーディング補正、コントラスト・エッジ強調などを必要に応じ施すことにより使用することができる。
【０１０１】
適当な媒体に記録された画像は、画像１枚を少なくとも１０２４画素×１０２４画素、好ましくは２０４８画素×２０４８画素以上に分解し、コンピュータによる画像処理をおこなうことが好ましい。
【０１０２】
上記記載の画像処理の手順としては、まず、ヒストグラムを作製し、２値化処理によって顔料粒子に相当する箇所を抽出する。やむを得ず凝集した粒子は適当なアルゴリズムまたはマニュアル操作にて切断し、輪郭抽出を行う。その後、各粒子の最大長（ＭＸ  ＬＮＧ）および２本の平行線で挟んだ際の最小幅すなわちフェレ径最小幅（ＷＩＤＴＨ）を少なくとも１０００個の粒子に関して各々測定し、各粒子ごとに下記式にて針状比率を求める。
【０１０３】
針状比率＝（ＭＸ  ＬＮＧ）／（ＷＩＤＴＨ）
その後、計測された全粒子に関する針状比率の個数平均を算出する。上記手順で計測をおこなう際にはあらかじめ、標準試料を用いて、１画素あたりの長さ補正（スケール補正）および計測系の２次元ひずみの補正を十分におこなうことが好ましい。標準試料としては米国ダウケミカル社より市販されるユニフォーム・ラテックス・パーティクルス（ＤＵＬＰ）が適当であり、０．１ないし０．３μｍの粒径に対して１０％未満の変動係数を有するポリスチレン粒子が好ましく、具体的には粒径０．２１２μｍ、標準偏差０．００２９μｍというロットが入手可能である。
【０１０４】
画像処理技術の詳細は「田中弘編  画像処理応用技術（工業調査会）」を参考にすることができ、画像処理プログラムまたは装置としては上記操作が可能なのであれば特に限定はされないが、一例としてニレコ社製Ｌｕｚｅｘ−IIIが挙げられる。
【０１０５】
本発明においては、顔料インクの少なくとも１つが、針状比率（顔料粒子の最大長／最小巾）が１〜３の顔料粒子を５０個数％以上含有していることが特徴であるが、好ましくは５０〜１００個数％、より好ましくは７５〜１００個数％、特に好ましくは９０〜１００個数％である。また、顔料粒子の針状比率の平均値は、１〜３であることが特徴であるが、好ましくは１〜２．５である。
【０１０６】
上記規定する針状比率を有する顔料粒子を用いることにより、擦過性及び光沢性に優れた画像を得ることができる。
【０１０７】
本発明において、上記で規定する針状比率を有する顔料粒子を得る方法としては、特に制限はないが、例えば、顔料粒子分散時の分散剤、分散手段、分散条件等を適宜選択することにより、所望の針状比率を有する顔料粒子を得ることができる。
【０１０８】
本発明で用いることのできる顔料分散剤としては、例えば、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤、あるいはスチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体およびこれらの塩を挙げることができる。
【０１０９】
また、本発明で用いることのできる分散手段としては、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。また、顔料分散体の粗粒分を除去する目的で、遠心分離装置を使用すること、フィルターを使用することも好ましい。
【０１１０】
請求項２に係る発明では、顔料粒子の最大粒子径（Ｄ９９）が、３００ｎｍ未満であることが特徴であり、また請求項３に係る発明では、顔料粒子の平均粒子径（Ｄ５０）が、３５〜１２０ｎｍであることが特徴である。
【０１１１】
Ｄ９９値、Ｄ５０値は、分布関数ｄＧ＝Ｆ（Ｄ）×ｄＤの積分曲線において、それぞれ顔料粒子の全粒子数の０．９９（９９個数％）、０．５（５０個数％）に等しい粒径を表す。なお、Ｇは顔料粒子数、Ｄは顔料粒子の粒径を表す。
【０１１２】
上記関係式を、更に図を用いて説明する。
図１は、顔料粒子の粒径（Ｄ）が横座標にプロットされ、与えられた寸法の各顔料粒子の粒子数関数（Ｇ）が縦座標にプロットされている座標系において、顔料分散液の粒径の分布関数の曲線を実線として示す。さらに、同じ座標系において、５０％および９９％粒子数関数の点および粒径の関連する点Ｄ５０およびＤ９９がクロスにより表されている分布関数の積分を破線曲線を示す。
【０１１３】
顔料分散体の粒径測定は、光散乱法、電気泳動法、レーザードップラー法等を用いた市販の粒径測定機器により求めることが出来る。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うこと、あるいは、分析用超遠心機により（たとえばＷ．Ｍａｅｃｈｔｌｅ、Ｍａｋｒｏｍｏｌ．Ｃｈｅｍ．１８５巻（１９８４年）、１０２５〜１０３９ページ参照）求めることができる。
【０１１４】
請求項２に係る発明では、顔料粒子の最大粒子径（Ｄ９９）が、３００ｎｍ未満であることが特徴であるが、好ましくは５０〜２９０ｎｍであり、さらに好ましくは７０〜２５０ｎｍである。顔料粒子の最大粒子径（Ｄ９９）が、３００ｎｍ以上になると、粗大顔料粒子に起因する耐擦性の劣化を引き起こすため好ましくない。
【０１１５】
また、請求項３に係る発明では、顔料粒子の平均粒子径（Ｄ５０）が、３５〜１２０ｎｍであることが特徴であるが、好ましくは５０〜９０ｎｍである。顔料粒子の平均粒子径（Ｄ５０）が、１２０ｎｍを越えると粗大顔料粒子に起因する耐擦性の劣化を引き起こすため好ましくなく、逆に３５ｎｍ未満であると、顔料粒子が記録媒体の空隙部に埋まるため、所望の印字濃度を得ることができない。
【０１１６】
本発明において、顔料粒子の平均粒子径（Ｄ５０）を規定の範囲にする方法として、特に制限はないが、例えば、前述の様に、顔料粒子分散時の分散剤、分散手段、分散条件等を適宜選択することにより、所望の平均粒子径を有する顔料分散体を得ることができる。
【０１１７】
また、顔料粒子の最大粒子径（Ｄ９９）を規定の範囲にする方法として、特に制限はないが、例えば、前述の様に、顔料粒子分散時の分散剤、分散手段、分散条件等を適宜選択する方法、分散後に遠心分離処理あるいはフィルター濾過処理等による粗大粒子分離手段を組み合わせることにより達成することができる。
【０１１８】
請求項４に係る発明では、顔料インクが、重量平均分子量３，０００〜３０，０００の水溶性高分子化合物を０．３〜１０質量％含有することが特徴である。
【０１１９】
本発明でいう水溶性高分子とは、例えば、天然水溶性高分子であるトウモロコシ、小麦等のデンプン類、カルボキシメチルセルロース、メチルセルロース、ヒドロキシエチセルロースなどのセルロース誘導体、アルギン酸ナトリウム、グアーガム、タマリンドガム、ローカストビーンガム、アラビアゴムなどの多糖類、ゼラチン、カゼイン、ケラチン等の蛋白質物質などが挙げられる。
【０１２０】
更に、水溶性高分子の好ましい例として合成高分子が挙げられ、ポリビニルアルコール類、ポリビニルピロリドン類、ポリアクリル酸、アクリル酸−アクリルニトリル共重合体、アクリル酸カリウム−アクリルニトリル共重合体、酢酸ビニル−アクリル酸エステル共重合体、若しくはアクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、若しくはスチレン−α−メチルスチレン−アクリル酸−アクリル酸エステル共重合体などのスチレンアクリル酸樹脂、スチレン−スチレンスルホン酸ナトリウム共重合体、スチレン−２−ヒドロキシエチルアクリレート共重合体、スチレン−２−ヒドロキシエチルアクリレート−スチレンスルホン酸カリウム共重合体、スチレン−マレイン酸共重合体、スチレン−無水マレイン酸共重合体、ビニルナフタレン−アクリル酸共重合体、ビニルナフタレン−マレイン酸共重合体、酢酸ビニル−マレイン酸エステル共重合体、酢酸ビニル−クロトン酸共重合体、酢酸ビニル−アクリル酸共重合体などの酢酸ビニル系共重合体及びそれらの塩が挙げられる。
【０１２１】
水溶性高分子の分子量は、３，０００〜３０，０００であることが特徴であるが、好ましくは３，０００〜２０，０００であり、より好ましくは３，０００〜１０，０００である。３，０００未満では顔料粒子の成長及び凝集を抑制する効果が少なくなり、擦過性の改良効果が低下し、また、３０，０００を越えると粘度上昇、溶解不良、インクの保存安定性、吐出安定性を損なう結果を招きやすくなり好ましくない。
【０１２２】
水溶性高分子の添加量は、顔料インク質量に対して０．３〜１０質量％であることが特徴であるが、好ましくは０．６〜４．０質量％である。０．３％未満では、顔料粒子の成長及び凝集を抑制する効果が少なくなり、擦過性の改良効果が低下し、また、１０質量％を越えると粘度上昇、溶解不良、インクの保存安定性、吐出安定性を損なう結果を招きやすくなり好ましくない。
【０１２３】
本発明に係る水溶性高分子は、顔料分散時に添加しても、分散後に添加してもいずれでも良い。また、本発明に係る顔料インクにおいては、上述の水溶性高分子を２種以上用いても良い。
【０１２４】
次いで、本発明に係る顔料インクについて、上記に説明した以外の構成因子について、以下説明する。
【０１２５】
本発明に使用できる顔料としては、従来公知の有機及び無機顔料が使用できる。例えばアゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等の有機顔料、カーボンブラック等の無機顔料が挙げられる。
【０１２６】
具体的な有機顔料を以下に例示する。
マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【０１２７】
オレンジまたはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等が挙げられる。
【０１２８】
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【０１２９】
本発明において用いる顔料インクには、必要に応じて前述の顔料分散剤を含有させてもよい。また、顔料の分散方法としては、前述の各種方法を適宜選択して用いることができる。
【０１３０】
本発明におけるインクには、ラテックスを含有しても良い。本発明におけるラテックスとは媒質中に分散状態にあるポリマー粒子のことを指す。ポリマーの種類としては、例えば、スチレン−ブタジエン共重合体、ポリスチレン、アクリロニトリル−ブタジエン共重合体、アクリル酸エステル共重合体、ポリウレタン、シリコン−アクリル共重合体およびアクリル変性フッ素樹脂等があるが、なかでもアクリル酸エステル、ポリウレタンおよびシリコン−アクリル共重合体が好ましい。
【０１３１】
ラテックスの製造において、用いられる乳化剤としては、低分子量の界面活性剤が一般的であるが、高分子量の界面活性剤（例えば、可溶化基がポリマーにグラフト結合しているタイプや可溶化基を持つ部分と不溶性の部分を連結させたブロックポリマーのタイプ等がある）を乳化剤として用いることができる。また、可溶化基をラテックスの中心ポリマーに直接結合させることにより乳化剤を用いずに分散されているラテックスも存在する。上記のような乳化剤として高分子量の界面活性剤を用いるラテックスおよび乳化剤を使用しないラテックスは、ソープフリーラテックスと呼ばれている。本発明に使用するラテックスとしては、乳化剤の種類、形態を問わないが、インクの保存安定性に優れるソープフリーラテックスを用いることがより好ましい。
【０１３２】
また、最近は中心ポリマーが均一であるラテックス以外にポリマー粒子の中心部と外縁部で組成を異にしたコア・シェルタイプのラテックスも存在するが、このタイプのラテックスも好ましく用いることができる。
【０１３３】
本発明におけるラテックスの平均粒径は１５０ｎｍ以下が好ましく、５０ｎｍ以下がより好ましい。
【０１３４】
ラテックスの平均粒子径は光散乱方式やレーザードップラー方式を用いた市販の測定装置を使用して簡便に計測することが可能である。
【０１３５】
本発明におけるラテックスの固形分添加量は、インクの全質量に対して０．１質量％以上１０質量％以下が好ましく、０．３質量％以上５質量％以下であることが特に好ましい。添加量０．１質量％未満では耐水性に関して十分な効果を発揮することが難しく、また１０質量％を越えると経時でインク粘度の上昇や顔料分散粒径の増大が起こりやすいなどインク保存性の点で問題が生じることが多い。
【０１３６】
本発明においては電気伝導度調節剤を用いることもでき、例えば塩化カリウム、塩化アンモニウム、硫酸ナトリウム、硝酸ナトリウム、塩化ナトリウムなどの無機塩や、トリエタノールアミン等の水性アミン等が挙げられる。
【０１３７】
本発明のインク及び必要に応じて設けられる構成層においては、吐出安定性、プリントヘッドやインクカートリッジ適合性、保存安定性、画像保存性、その他の諸性能向上の目的に応じて、さらに粘度調整剤、比抵抗調整剤、皮膜形成剤、紫外線吸収剤、酸化防止剤、退色防止剤、防錆剤、防腐剤等を添加することもでき、例えば、ポリスチレン、ポリアクリル酸エステル類、ポリメタクリル酸エステル類、ポリアクリルアミド類、ポリエチレン、ポリプロピレン、ポリ塩化ビニル、ポリ塩化ビニリデン、またはこれらの共重合体、尿素樹脂、またはメラミン樹脂等の有機ラテックス微粒子、流動パラフィン、ジオクチルフタレート、トリクレジルホスフェート、シリコンオイル等の油滴微粒子、カチオンまたはノニオンの各種界面活性剤、特開昭５７−７４１９３号公報、同５７−８７９８８号公報及び同６２−２６１４７６号公報に記載の紫外線吸収剤、特開昭５７−７４１９２号、同５７−８７９８９号公報、同６０−７２７８５号公報、同６１−１４６５９１号公報、特開平１−９５０９１号公報及び同３−１３３７６号公報等に記載されている退色防止剤、特開昭５９−４２９９３号公報、同５９−５２６８９号公報、同６２−２８００６９号公報、同６１−２４２８７１号公報および特開平４−２１９２６６号公報等に記載されている蛍光増白剤、硫酸、リン酸、クエン酸、水酸化ナトリウム、水酸化カリウム、炭酸カリウム等のｐＨ調整剤、消泡剤、防腐剤、増粘剤、帯電防止剤、マット剤等の公知の各種添加剤を含有させることもできる。
【０１３８】
インクジェット記録で使用するインクジェットヘッドはオンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット型等）、静電吸引方式（例えば、電界制御型、スリットジェット型等）及び放電方式（例えば、スパークジェット型等）などを具体的な例として挙げることができるが、いずれの吐出方式を用いても構わない。
【０１３９】
【実施例】
以下、本発明の実施例を挙げて説明するが、本発明はこれらの例に限定されるものではない。なお、実施例中で「％」は、特に断りのない限り質量％を表す。
【０１４０】
《記録媒体１の作製》
〔支持体１の作製〕
含水率が６．５質量％、坪量１７０ｇ／ｍ2の写真用原紙の裏面に押し出し塗布法により密度が０．９２の低密度ポリエチレンを２０μｍの厚さで塗布し、コロナ放電を行った後、ラテックス層を厚みが０．２ｇ／ｍ2になるように塗布した。
【０１４１】
ついで、表側（インク吸収層塗設面側）にアナターゼ型酸化チタン５．５質量％含有する密度が０．９２の低密度ポリエチレンを１４μｍの厚さで溶融押し出し塗布法で塗布して両面をポリエチレンで被覆し、溶融押し出し塗布直後に、インク吸収層塗設面側に、不規則の形状の凹凸を有するクーリングロールを使用して冷却しながら表側のポリエチレン表面に型付け処理を行った。次いで、この表面にコロナ放電を行った後、架橋剤を含有するゼラチン下引き層を０．０３ｇ／ｍ2塗布して支持体１を作製した。
【０１４２】
〔各分散液の調製〕
（酸化チタン分散液−１の調製）
平均粒径が約０．２５μｍの酸化チタン２０ｋｇ（石原産業製：Ｗ−１０）をｐＨ＝７．５のトリポリリン酸ナトリウム１５０ｇ、ポリビニルアルコール（クラレ株式会社製：ＰＶＡ２３５）５００ｇ、カチオン性ポリマー（例示化合物Ｐ−９）１５０ｇおよび１０ｇのサンノブコ株式会社消泡剤ＳＮ３８１を含有する水溶液９０Ｌに添加し、高圧ホモジナイザー（三和工業株式会社製）で分散した後、全量を１００Ｌに仕上げて、均一な酸化チタン分散液−１を調製した。
【０１４３】
（シリカ分散液−１の調製）
１次粒子の平均粒径が約０．００７μｍの気相法シリカ（日本アエロジル工業株式会社製：Ａ３００）１２５ｋｇを、三田村理研工業株式会社製のジェットストリーム・インダクターミキサーＴＤＳを用いて、硝酸でｐＨ＝３．０に調整した６００Ｌの純水中に室温で吸引分散した後、全量を６６０Ｌに純水で仕上げて、シリカ分散液−１を調製した。
【０１４４】
（シリカ分散液−２の調製）
カチオン性ポリマー（例示化合物Ｐ−９）１．２９ｋｇと、エタノール４．２Ｌと、ｎ−プロパノール１．５Ｌとを含有する水溶液（ｐＨ＝２．３）１５Ｌに、上記シリカ分散液−１の６６．０Ｌを攪拌しながら添加し、次いで、ホウ酸２６０ｇとホウ砂２３０ｇとを含有する水溶液７．０Ｌを添加し、前記の消泡剤ＳＮ３８１を１ｇ添加した。
【０１４５】
この混合液を、三和工業株式会社製高圧ホモジナイザーで分散し、全量を純水で９０Ｌに仕上げてシリカ分散液−２を調製した。
【０１４６】
（蛍光増白剤分散液−１の調製）
チバガイギー株式会社製の油溶性蛍光増白剤ＵＶＩＴＥＸ−ＯＢの４００ｇを、ジイソデシルフタレート９０００ｇおよび酢酸エチル１２Ｌに加熱溶解し、これを酸処理ゼラチン３５００ｇ、カチオン性ポリマー（例示化合物Ｐ−９）、サポニン（５０％水溶液）６，０００ｍｌを含有する水溶液６５Ｌに添加混合し、三和工業株式会社製の高圧ホモジナイザーで乳化分散し、減圧で酢酸エチルを除去した後、全量を１００Ｌに仕上げて、蛍光増白剤分散液−１を調製した。
【０１４７】
（マット剤分散液−１の調製）
総研科学株式会社製のメタクリル酸エステル系単分散マット剤ＭＸ−１５００（平均粒径１５μｍ）の１５６ｇを、前記ＰＶＡ２３５を３ｇ含有する純水７Ｌ中に添加し、高速ホモジナイザーで分散して全量を７．８Ｌに仕上げ、マット剤分散液−１を調製した。
【０１４８】
〔インク吸収層塗布液の調製〕
第１層、第２層、第３層のインク吸収層塗布液を以下の手順で調製した。
【０１４９】
（第１層塗布液の調製）
上記シリカ分散液−２の５６０ｍｌを４０℃で攪拌しながら、以下の添加剤を順次混合して第１層塗布液を調製した。
【０１５０】
0003669314.tif 000009
純水で全量を１０００ｍｌに仕上げた。
【０１５１】
（第２層塗布液の調製）
上記シリカ分散液−２の６５０ｍｌを４０℃で攪拌しながら、以下の添加剤を順次混合して第２層塗布液を調製した。
【０１５２】
0003669314.tif 000010
純水で全量を１０００ｍｌに仕上げた。
【０１５３】
（第３層塗布液の調製）
上記シリカ分散液−２の６５０ｍｌを４０℃で攪拌しながら、以下の添加剤を順次混合して第３層塗布液を調製した。
【０１５４】
0003669314.tif 000011
純水で全量を１０００ｍｌに仕上げた。
【０１５５】
上記のようにして調製した各塗布液を、下記のフィルターで濾過した。
第１層、第２層：東洋濾紙株式会社製ＴＣＰ１０を２段で濾過
第３層        ：東洋濾紙株式会社製ＴＣＰ３０を２段で濾過
〔インク吸収層の塗布〕
上記のようにして調製した各塗布液を、４０℃で３層式スライドホッパーで塗布を行い、塗布直後に８℃に保たれた冷却ゾーンで２０秒間冷却した後、２０〜３０℃の風で６０秒間、４５℃の風で６０秒間、５０℃の風で６０秒間順次乾燥した後、２３度、相対湿度４０〜６０％で調湿して記録媒体１を作製した。
【０１５６】
〔記録媒体１の表面特性〕
（裏面の中心線表面粗さの測定）
上記作製した記録媒体１の裏面の中心線表面粗さを下記に示す方法により測定した。中心線平均粗さＲａ（μｍ）は、非接触３次元表面解析装置（ＷＹＫＯ社ＲＳＴ／ＰＬＵＳ）を用いて測定した。なおＲａの定義は、ＪＩＳ表面粗さ（Ｂ０６０１）に従った。測定は、３０ｃｍ×３０ｃｍの各試料について、３ｃｍ間隔で碁盤目状に１００分割し、各正方形領域の中心について測定を行ない、１００回の測定からその平均値と標準偏差を求めた。中心線平均粗さ（Ｒａ）は、得られた粗さ曲線からその中心線の方向に測定長さ２．５ｍｍの部分を抜き取り、カットオフ値を０．８ｍｍとして、この抜き取り部分の中心線をＸ軸、縦倍率の方向をＹ軸、粗さ曲線をＹ＝ｆ（Ｘ）で表したとき、式（数１）によって求められる値をマイクロメートル（μｍ）で表した。
【０１５７】
【数１】
0003669314.tif 000012
【０１５８】
上記方法で測定した記録媒体１の裏面の中心線表面粗さは、０．４μｍであった。
【０１５９】
（表面の中心線表面粗さの測定）
上記作製した記録媒体１の表面（インク吸収層塗設面）の中心線表面粗さを上記と同様の方法で測定した結果、２．８μｍであった。
【０１６０】
（表面の６０度鏡面光沢度の測定）
上記作製した記録媒体１の表面を、ＪＩＳ−Ｚ−８７４１に従って６０度鏡面光沢度を測定した結果、６０度鏡面光沢度は１８％であった。なお、測定には、日本電色工業社製の変角光沢度計（ＶＧＳ−１００１ＤＰ）を用いた。
【０１６１】
《記録媒体２の作製》
上記記録媒体１の作製において、支持体１に代えて、下記支持体２を用いた以外は同様にして、記録媒体２を作製した。
【０１６２】
（支持体２の作製）
支持体１の作製において、裏面のラテックス層に、平均粒径が０．３μｍのメタクリル酸エステル系単分散マット剤を１．４ｇ／ｍ2となるように添加した以外は同様にして支持体２を作製した。
【０１６３】
以上のようにして作製した記録媒体２の表裏面特性を、記録媒体１で用いた同様の方法で測定した結果、裏面の中心線表面粗さは２．８μｍ、表面の中心線表面粗さは２．８μｍ、表面の６０度鏡面光沢度は１８％であった。
【０１６４】
《記録媒体３の作製》
上記記録媒体１の作製において、支持体１に代えて、下記支持体３を用いた以外は同様にして、記録媒体３を作製した。
【０１６５】
（支持体３の作製）
支持体１の作製において、裏面のラテックス層に、平均粒径が０．３μｍのメタクリル酸エステル系単分散マット剤を０．８ｇ／ｍ2となるように添加し、かつ表側のポリエチレンを溶融押し出し塗布直後に、マット面を有するクーリングロールを使用して冷却しながら表側のポリエチレン表面に型付け処理を行った以外は同様にして支持体３を作製した。
【０１６６】
以上のようにして作製した記録媒体３の表裏面特性を、記録媒体１で用いた同様の方法で測定した結果、裏面の中心線表面粗さは１．２μｍ、表面の中心線表面粗さは０．４μｍ、表面の６０度鏡面光沢度は３５％であった。
【０１６７】
《記録媒体４の作製》
上記記録媒体１の作製において、支持体１に代えて、下記支持体４を用いた以外は同様にして、記録媒体４を作製した。
【０１６８】
（支持体４の作製）
支持体１の作製において、裏面のラテックス層に、平均粒径が０．３μｍのメタクリル酸エステル系単分散マット剤を０．８ｇ／ｍ2となるように添加し、かつ表側の型付け処理で用いたクーリングロール表面の不規則形状の凹凸の個数を１．６倍に増やした以外は同様にして、支持体４を作製した。
【０１６９】
以上のようにして作製した記録媒体４の表裏面特性を、記録媒体１で用いた同様の方法で測定した結果、裏面の中心線表面粗さは１．２μｍ、表面の中心線表面粗さは４．５μｍ、表面の６０度鏡面光沢度は７％であった。
【０１７０】
《記録媒体５の作製》
上記記録媒体１の作製において、支持体１に代えて、下記支持体５を用いた以外は同様にして、記録媒体５を作製した。
【０１７１】
（支持体５の作製）
支持体１の作製において、裏面のラテックス層に、平均粒径が０．３μｍのメタクリル酸エステル系単分散マット剤を０．８ｇ／ｍ2となるように添加した以外は同様にして、支持体５を作製した。
【０１７２】
以上のようにして作製した記録媒体５の表裏面特性を、記録媒体１で用いた同様の方法で測定した結果、裏面の中心線表面粗さは１．２μｍ、表面の中心線表面粗さは２．８μｍ、表面の６０度鏡面光沢度は１８％であった。
【０１７３】
《記録媒体６〜９の作製》
上記記録媒体５の作製において、裏面の中心線表面粗さ、表面の中心線表面粗さ、表面の６０度鏡面光沢度を表１に記載の特性値となるように、裏面側ではマット剤の添加量を、また表側ではクーリングロール表面の不規則形状の凹凸の個数を適宜変更した支持体６〜９を用いて、記録媒体６〜９を作製した。
【０１７４】
《記録媒体１０の作製》
前記記録媒体５の作製において、インク吸収層の形成で用いた各分散液中のカチオン性ポリマー（Ｐ−１）を除いた以外は同様にして、記録媒体１０を作製した。
【０１７５】
以上のようにして作製した各記録媒体の特性値を表１に示す。
【０１７６】
【表１】
0003669314.tif 000013
【０１７７】
《顔料インクセット１の調製》
〔顔料分散体の調製〕
0003669314.tif 000014
上記各添加剤を混合し、０．３ｍｍのジルコニアビーズを体積率で６０％充填した横型ビーズミル（アシザワ社製：システムゼータミニ）を用いて分散した後、遠心分離により未分散粗粒子を除いて、イエロー顔料分散体１を得た。
【０１７８】
（マゼンタ顔料分散体１の調製）
0003669314.tif 000015
上記各添加剤を混合し、０．３ｍｍのジルコニアビーズを体積率で６０％充填した横型ビーズミル（アシザワ社製：システムゼータミニ）を用いて分散した後、遠心分離により未分散粗粒子を除いて、マゼンタ顔料分散体１を得た。
【０１７９】
（シアン顔料分散体１の調製）
0003669314.tif 000016
上記各添加剤を混合し、０．３ｍｍのジルコニアビーズを体積率で６０％充填した横型ビーズミル（アシザワ社製：システムゼータミニ）を用いて分散した後、遠心分離により未分散粗粒子を除いて、シアン顔料分散体１を得た。
【０１８０】
（ブラック顔料分散体１の調製）
0003669314.tif 000017
上記各添加剤を混合し、０．３ｍｍのジルコニアビーズを体積率で６０％充填した横型ビーズミル（アシザワ社製：システムゼータミニ）を用いて分散した後、遠心分離により未分散粗粒子を除いて、ブラック顔料分散体１を得た。
【０１８１】
〔インクの調製〕
（イエローインク１の調製）
0003669314.tif 000018
以上の各組成物を混合し、十分に攪拌した後に、孔径１μｍのミリポアフィルター濾過機を２度通過させ、イエローインク１を調製した。
【０１８２】
（マゼンタインク１の調製）
0003669314.tif 000019
以上の各組成物を混合し、十分に攪拌した後に、孔径１μｍのミリポアフィルター濾過機を２度通過させ、マゼンタインク１を調製した。
【０１８３】
（シアンインク１の調製）
0003669314.tif 000020
以上の各組成物を混合し、十分に攪拌した後に、孔径１μｍのミリポアフィルター濾過機を２度通過させ、シアンインク１を調製した。
【０１８４】
（ブラックインク１の調製）
0003669314.tif 000021
以上の各組成物を混合し、十分に攪拌した後に、孔径１μｍのミリポアフィルター濾過機を２度通過させ、ブラックインク１を調製した。
【０１８５】
〔各インクの針状比率、Ｄ９９、Ｄ５０の測定〕
（針状比率の測定）
各顔料インクを０．０１％顔料濃度に希釈し、顔料インク液滴をポリエチレンテレフタレートフィルム上に滴下、乾燥させた後、真空蒸着装置として、ＪＦＤ−７０００型（日本電子社製）を用いて試料を作製し、ＦＥ−ＳＥＭとしては、Ｓ−５０００Ｈ型（日立製作所製）を用いて加速電圧２．０ｋＶにて顔料粒子個数が１０００個以上となるように視野数を選び観察した。画像は、デジタル化し接続されたファイリング装置（ＶＩＤＥＯＢＡＮＫ）に転送しＭＯディスク中に保存した。続いて、ＬＵＺＥＸ−III型（ニレコ社製）画像処理装置にて粒子の重なりや接触がある場合はマニュアル操作にて粒子を抽出し、それぞれの粒子に対して針状比率（ＭＸ  ＬＮＧ／ＷＩＤＴＨ）を測定し、平均値を求めた。
【０１８６】
以上の方法で求めた顔料インクセット１の針状比率は、以下の通りである。
イエローインク１：１．７３
マゼンタインク１：１．６９
シアンインク１  ：１．７８
ブラックインク１：１．８４
（Ｄ９９、Ｄ５０の測定）
上記の方法で測定した１，０００個の粒径測定データを基に、図１で示す横座標が粒径（Ｄ）、縦座標が粒子数関数（Ｇ）からなる粒径分布曲線１及び分布関数の積分曲線２を作成し、積分曲線２より、粒子数関数で５０個数％、９９個数％に対応する粒径点Ｄ５０及びＤ９９を測定した。
【０１８７】
以上の方法で求めた顔料インクセット１のＤ５０、Ｄ９９は、以下の通りである。
【０１８８】
イエローインク１  Ｄ５０：７４ｎｍ  Ｄ９９：２２９ｎｍ
マゼンタインク１  Ｄ５０：７１ｎｍ  Ｄ９９：２３０ｎｍ
シアンインク１    Ｄ５０：７７ｎｍ  Ｄ９９：２３５ｎｍ
ブラックインク１  Ｄ５０：７９ｎｍ  Ｄ９９：２４１ｎｍ
《顔料インクセット２〜６の調製》
上記顔料インクセット１の調製において、各顔料分散体１調製時の遠心分離の条件あるいは有無、分散強度と、各顔料インク調製時のフィルターの孔径、濾過回数とを適宜調整及び組み合わせて、表２に記載の針状比率、Ｄ５０、Ｄ９９の各特性を有する顔料インクセット２〜６を調製した。
【０１８９】
《顔料インクセット７の調製》
上記顔料インクセット１の調製において、各顔料分散体１調製時に用いたスチレン−アクリル酸共重合体（分子量１０，０００、酸価１２０）、ジョンクリル６１（アクリル−スチレン系樹脂、ジョンソン社製）、スチレン−アクリル酸共重合体（分子量７，０００、酸価１５０）を除いた以外は同様にして、顔料インクセット７を調製した。
【０１９０】
以上により調製した各インクセットの各色インクの針状比率、Ｄ５０、Ｄ９９を表２に示す。
【０１９１】
【表２】
0003669314.tif 000022
【０１９２】
《画像印字》
表３に記載の記録媒体と顔料インクセットとの組み合わせにより、ノズル孔径２０μｍ、駆動周波数１２ｋＨｚ、１色当たりのノズル数１２８、同色間のノズル密度１８０ｄｐｉであるピエゾ型ヘッドを搭載し、最大記録密度７２０×７２０ｄｐｉのオンデマンド型のインクジェットプリンタを使用して、各記録媒体上に反射濃度として１．０及び最大濃度を与える各単色画像パターンの印字画像１〜１６を出力した。なお、本発明で言うｄｐｉとは、２．５４ｃｍ（１ｉｎｃｈ）当たりのドット数をいう。
【０１９３】
《印字画像の特性評価》
以上のようにして作成した印字画像について、下記の各特性評価を行った。
【０１９４】
（光沢差の評価）
各印字画像について、印字部と非印字部の光沢差を下記に記載の基準に則り目視観察して、光沢差の評価を行った。
【０１９５】
◎：全色のインク画像で、印字部に著しい光沢感があり、非印字部との差が全く気にならない
○：全色のインク画像で、印字部に光沢感があり、非印字部との光沢感の差が気にならない
△：一部のインク画像で、印字部で光沢感が少なく、やや非画像部との差が気になるが実用上許容範囲にある
×：全色に亘り、印字部に光沢感が全くなく、また非画像部との差が著しい
（耐擦性の評価）
各印字画像の最高印字濃度部分を、消しゴム（ＭＯＮＯトンボ鉛筆社製）で１０回擦った時の、印刷部の汚れの発生の程度を目視観察し、下記に記載の判定基準に則り耐擦性の評価を行った。
【０１９６】
◎：全く印字部での汚れが観察されない
○：僅かに印刷部の汚れが観察される
△：印刷部の汚れが若干観察されるが、実用上許容範囲にある
×：印刷部の汚れが明確に観察され、実用上問題である
（最高濃度の評価）
印字画像のうち、マゼンタ画像の最高印字濃度部分を、光学濃度計（Ｘ−Ｒｉｔｅ社製Ｘ−Ｒｉｔｅ９３８）を用いて濃度測定を行い、下記に記載の判定基準に則りラック付を行った。
【０１９７】
○：最高濃度が、２．１０以上である
△：最高濃度が、１．９０以上２．１０未満である
×：最高濃度が、１．９０未満である
（プリンタ搬送性の評価）
〈連続搬送性の評価〉
各記録媒体を、２０枚重ねて上記プリンタにセットし、上記の方法で画像印字を、２３℃、５５％ＲＨ雰囲気下で２０枚連続して行った。
【０１９８】
○：２０枚全部が、問題なく搬送された
△：１〜２枚が重送、または搬送されないケースが発生した
×：３〜５枚が重送、または搬送されないケースが発生した
××：６枚以上が重送、または搬送されないケースが発生した
〈１枚搬送性の評価〉
１杖だけ上記プリンタにセットして、２３℃、５５％ＲＨ雰囲気下でプリントした。
【０１９９】
○：問題なく搬送される
△：やや蛇行するがプリントできる
×：蛇行が発生し、プリントがうまくできない
××：大きく蛇行し、記録媒体が搬送されない
以上により得られた各評価結果を表３に示す。
【０２００】
【表３】
0003669314.tif 000023
【０２０１】
表３より明らかなように、インク吸収層面側表面の６０度鏡面光沢が１０〜３０％で、かつＲａが０．６〜４．０μｍで、裏面のＲａが０．６〜２．５μｍであるインクジェット記録媒体に、針状比率（顔料粒子の最大長／最小巾）の個数平均値が１〜３の顔料粒子を含有する顔料インクを用いて印字した本発明の試料は、比較例に対し、光沢差、耐擦性、最高濃度及びプリンタ搬送性に優れていることが判る。更に、用いる顔料インクにおいて、顔料粒子の最大粒子径（Ｄ９９）が、３００ｎｍ未満であること、顔料粒子の平均粒子径（Ｄ５０）が、３５〜１２０ｎｍであること、重量平均分子量３，０００〜３０，０００の水溶性高分子化合物を０．３〜１０質量％含有すること、あるいは記録媒体がカチオン性ポリマーを含有することによりその効果がより一層発揮されていることを確認することができた。
【０２０２】
【発明の効果】
本発明により、印字部と非印字部との光沢差の低減による違和感を改良し、耐擦性、印字濃度及びプリンタ搬送性に優れたインクジェット記録方法を提供することができた。
【図面の簡単な説明】
【図１】本発明に係るＤ５０、Ｄ９９を表す粒径の分布関数曲線。
【符号の説明】
１  顔料分散液の粒径分布関数
２  粒径の分布関数の積分曲線
３  Ｄ９９の表示
４  Ｄ５０の表示
【図１】
0003669314.tif 000024